"ダブルぺロブスカイト型構造である母材に希土類元素をドープしてなる無機蛍光材料において、前記母材の組成が、Ba2RIIIMO6但し、RIII:Euを除くY又はLn、M:Nb、Ta又はSbとし、ドープ金属をEuとして、励起波長250nm常温の場合の光ルミネセンスPLスペクトルが、中心波長580~600nmである山部を有する、ことを特徴とする無機蛍光材料。前記Ba2RIIIMO6において、RIII:Yであることを特徴とする請求項1記載の無機蛍光材料。前記Ba2RIIIMO6において、RIII:Gdで、M:Taであることを特徴とする請求項1記載の無機蛍光材料。前記Ba2RIIIMO6において、R:Laで、MV:Taであることを特徴とする請求項1記載の無機蛍光材料。無機蛍光材料の組成をBa2RIII1―xEuxMO6としたとき、x=0.02~0.2であることを特徴とする請求項1~4いずれか一記載の無機蛍光材料。前記x=0.05~0.15であることを特徴とする請求項5記載の無機蛍光材料。前記請求項1~6のいずれか一記載の無機蛍光材料からなる発光体層を備えてなることを特徴とする無機エレクトロルミネセンス。前記発光体層が、塗装膜又は物理蒸着PVD膜で形成されてなることを特徴とする請求項7記載の無機エレクトロルミネセンス。本発明は、上記にかんがみて、高輝度の赤色乃至橙色発光が可能な新規なダブルぺロブスカイト型構造の無機蛍光材料を提供することを目的とするものである。本発明の他の目的は、該無機蛍光材料を発光層とする無機ELを提供することにある。本発明者らは、上記課題を解決するために、母材ホスト材を特定のダブルぺロブスカイト型構造とし、ドープ金属をEuとすればよいことを知見して、下記構成の無機蛍光材料に想到した。ダブルぺロブスカイト型構造である母材に希土類元素をドープしてなるルミネセンス無機蛍光材料において、前記母体ホスト材の組成が、Ba2RIIIMO6但し、RIII:Euを除くY又はLn、M:Nb、Ta又はSbとし、ドープ賦活金属をEuとして、励起波長250nm常温の場合の光ルミネセンスPLスペクトルが、中心波長580~600nmである山部を有する、ことを特徴とする。より具体的には、上記において、1RIII:Yである、2RIII:Gdで、M:Taである、又は、3RIII:Laで、M:Taである、各組成であることが望ましい。以下、本発明について詳細に説明する。本発明に係る無機蛍光材料は、ダブルぺロブスカイト型構造である母材複酸化物に希土類元素をドープ微量添加してなるものである。ダブルぺロブスカイト型構造は、Ba2RIIIMO6但し、RIII:Euを除くY又はLn、M:Nb、Ta又はSbとし、ドープ賦活金属をEuとするものであり、励起波長250nm常温の場合のPLスペクトルが、中心波長580~600nmである山部を有する。本発明におけるダブルぺロブスカイト型構造の希土類元素RIIIおよび5価金属MVの具体的組合わせを、表1に示す。ここで、ドープ金属であるEuの原子xは、x=0.02~0.2、望ましくはx=0.05~0.15、最も望ましくは0.1とする。後述の試験例で示す如く、x=約0.1で一番発光輝度が高くなる。そして、本発明の無機蛍光材料複酸化物は、通常、標準的な高温固相反応法により製造する。その際、例えば、下記Ba塩および希土類酸化物および5価金属酸化物の各原料を化学量論比で混合して製造する。各原料は、できるだけ、高純度例えば、99以上のものを使用する。Ba酸化物塩BaCO3、BaNO32希土類酸化物Y2O3、Gd2O3、La2O3Eu酸化物Eu2O3Nb、Ta、Sb酸化物Nb2O5、Ta2O5、Sb2O5高温固相反応法による本発明の無機蛍光材料の製造は、例えば、下記の如く行なう。上記各試薬を化学量論比で配合したものを乳鉢に投入してすり潰し混合する。その後、るつぼに入れ焼成炉にて焼結条件:1500~1600°C×10hする。該焼結体は、再度乳鉢の中で粉砕し、粉末状態で粉末X線回折XRPDを行なう。XRPDの結果を検証し、単相になっていればこの粉末を無機蛍光材料発光層となる材料とする。こうして、製造した粉状の無機蛍光材料は、例えば、面状シートないしフィルムの発光体層12として、図15に示すような層構成における無機ELの構成部品とすることができる。ここでは無機ELの層構成は、発光体層本実施形態では橙色乃至赤色12の片面に透明電極層誘電体基板電極14が形成され、発光体層12の他面に誘電体層16を介して裏面電極層背面電極18が形成されているものである。図例では、絶縁体である無機ガラス封止層20で挟持された構造であるが、必然的ではない。面状とするには、誘電体層16となる基材に、物理蒸着PVD膜を形成することにより行なう。PVD膜としては、スパッタリング膜が望ましく、通常、膜厚は0.5~2μmとする。なお、PVD膜の代わりに、ポリビニルアルコールPVAやアクリル樹脂等のバインダーを塗料として用い、塗膜により発光体層を形成することができる。膜厚は厚くなる10~30μmが、スパッタリング装置等の高価な装置は不要となる。当然、赤色以外の青色や緑色の発光体層を組み合わせてハイブリッド型の無機EL構造とすることも可能である。本発明で使用する透明電極は、例えば透明誘電体基材の片面にIn2O3:SnやIn2O3:F等の酸化インジウム系の透明導電膜を成膜通常、スパッタ等の蒸着させた、いわゆるITOIndiumTinOxideやFTOfluorineTinOxideとする。なお、酸化亜鉛ZnO系、二酸化チタンTiO2系、二酸化錫SnO2系、C12A712CaO7Al2O3系の透明導電膜を板状透明誘電体基材に成膜させたものでも使用可能である。また、誘電体層絶縁層は、常温で比誘電率が高く、絶縁性の高い誘電体であれば特に限定されない。例えば、Ca、W、Ba、Si、Sr、Mg、Y、V、Ga、La、Zr、Mn、Ti、Al、Ta、Bi等の金属酸化物およびそれらの複酸化物を挙げることができる。これらの内で、汎用のチタン酸系、特に、BaOTiO2系を好適に使用できる。背面電極は、電気伝導率の高い金属箔シート、例えば、Al,Cu,Ag、Au等の金属箔シートで形成する。こうして構成した無機ELの発光素子は、主として屋外における表示システム、サイン、コマーシャルグラフィックス等の種々の用途が考えられる。当然、PL材料としても適用可能である。例えば、本発明の粉状無機蛍光材料にバインダーを適宜3~15添加して塗料とし、蛍光灯の内面、その他、ブラックライトと組み合わせて発光させるタイル面等に塗布する。以下、本発明の効果を確認するために行なった実施例製造例について、説明する。先ず、各実施例は前記各原料Ba源はBaCO3を試薬として、前記無機蛍光材料の製造方法で調製した。<実施例1>組成式Ba2Y1―xEuxNbO6としたとき、x=0~1の範囲でx=0.05および0.1刻みでドープ量を変化させて、Eu添加量に対する相対発光強度を測定した。該相対発光強度は、コニカミノルタ社製分光放射輝度計CS-1000で測定した波長の強度で比較した。照射ランプとしては紫外線ランプ254nmを使用した。各Euドープ量に対する相対発光強度を示す図1から、x=0.1で最大発光強度を示し、0.02~0.2の、さらには0.05~0.15の添加量の範囲が望ましいことが分かる。上記において、x=0.1の場合のPL発光スペクトルである図2から、Ba2Y09Eu01NbO6は、励起波長常温250nmにおいて、中心波長が595nmであるシャープな山部を有するとともに、610~630nmに幅広な山部を有することが分かる。また、同じくEu添加量がx=0.2~1.0の範囲における0.2刻みの各試料粉末の結晶構造が同一であるか否かを、XRPDを用いて同定した。その結果を示す図3から結晶構造が同一であることが確認できた。さらに、Eu添加量x=0~1.0と固溶体における格子定数latticeparameterとの関係を図4に示す。図4からEu添加量の増加に伴い、格子定数が増加しており、YサイトがEux=0~1の範囲で全率置換されて固溶体となっていることが確認できた。なお、表2に実施例1群の粉状蛍光材料Ba2YNbO6の結晶構造データおよび原子配位数を示す。<実施例2~5>実施例1において、表1に示すような組成となるように化学量論的に混合し、同様の条件で焼結体を摩砕して各実施例の試料を調製した。そして、各実施例について、実施例1と同様にして、励起波長常温250nmの場合のPLスペクトルを測定するとともに、結晶構造を同定した。そして、それらの結果を図5~12に示す。なお、各実施例と図との関係を表3に示す。各図からPLスペクトルが中心波長595nmの山部発光部を有するとともに、結晶構造も同一であることが同定できた。<応用例>実施例2で調製した粉末無機蛍光材料Ba2YTaO6に対してバインダーPVAを添加して造粒した。該造粒物を用いてスパッタ装置のターゲットサイズに対応する大きさの成形品を成形後、該成形品を1300~1400°C×10hの条件で焼成して、ターゲットを調製した。該ターゲット及び絶縁体基板BaTiO3をスパッタ装置にセットし、真空状態でArをターゲットに照射してスパッタリングを行なった。こうして、無機蛍光材料のスパッタ薄膜蛍光薄膜0.8~0.9μmを絶縁体基板誘電体層上に形成して試験体とした。そして、蛍光薄膜について、PLスペクトル1およびELスペクトル2を下記の如く測定した。図13のPLスペクトルは、粉末の無機蛍光材料と同様、中心波長がそれぞれ595nmおよび615nmである2つの山部を有する。また、図14の無機ELスペクトルは、中心波長がそれぞれ590nm、613nm、650nmおよび700nmである4つの山部を有する。1PLスペクトル円柱治具15mmΦ×10mmtに上記蛍光薄膜を形成した絶縁体基板ごと貼り付け、励起波長常温250nmを照射して、日立社製F4500形分光蛍光光度計を用いて、スペクトルを測定した。2ELスペクトル上記蛍光薄膜を形成した絶縁体基板誘電体層を用いて図15に示す構成となるようにELを調製して試験体とした。該試験体について、電圧を印加して、コニカミノルタ社製CS-1000分光放射輝度計を用いて、スペクトルを測定した。"